(57)【要約】【課題】  本発明はリチウムイオンの吸蔵・放出に伴う体積変化によるサイクル特性劣化を抑制した優れたサイクル特性を有する非水電解質二次電池用電極を提供することを目的とする。【解決手段】  集電体１上に少なくとも活物質２とバインダー樹脂と発泡剤とを含む活物質形成用組成物からなる活物質層４を有する二次電池用電極であって、前記活物質層４が発泡剤の発泡により空隙３を有し、前記活物質２がＳｉＯｘからなり、また前記発泡剤の平均粒径が０．１〜３０μｍの範囲であることを特徴とする二次電池用電極である。【選択図】  図１
2016058343.tif 000002
【特許請求の範囲】
【請求項１】
集電体上に少なくとも活物質とバインダー樹脂と発泡剤とを含む活物質形成用組成物からなる活物質層を有する二次電池用電極であり、
前記活物質層が発泡剤の発泡による空隙を有することを特徴とする二次電池用電極。
【請求項２】
前記活物質がＳｉＯｘであることを特徴とする請求項１に記載の二次電池用電極。
【請求項３】
前記発泡剤の平均粒径が０．１〜３０μｍの範囲であることを特徴とする請求項１または２に記載の二次電池用電極。
【請求項４】
前記活物質形成用組成物中に占める前記発泡剤の割合が、前記活物質に対して０．５〜５．０重量％の範囲であることを特徴とする請求項１〜３のいずれかに記載の二次電池用電極。
【発明の詳細な説明】
【技術分野】
【０００１】
本発明は、二次電池用電極に関するものである。より詳細には、サイクル特性を向上させうる非水電解質二次電池用負極に関するものである。
【背景技術】
【０００２】
近年、石油使用量や温室効果ガス削減、エネルギー基盤のさらなる多様化や効率化を目指し、繰り返し充放電可能な二次電池として、Ｌｉイオン二次電池に注目が集まっている。特に、電気自動車やハイブリッド電気自動車および燃料電池車への用途展開が見込まれている。電気自動車においては、航続距離の向上が要求され、今後、二次電池の高エネルギー密度化が一層要求されていくことになる。
【０００３】
現状の負極に注目すると、黒鉛電極が一般に用いられている。黒鉛の理論容量は、３７２ｍＡｈ／ｇ（活物質）である。これに対し、黒鉛を上回る容量を示す活物質として、ＳｉやＳｎが近年注目されている。Ｓｉの理論容量は、４２００ｍＡｈ／ｇ（活物質）であり、Ｓｎは、９９０ｍＡｈ／ｇ（活物質）である。一方、Ｓｉは、黒鉛の約１１倍の容量を持っているために、Ｌｉ吸蔵放出に伴う体積変化も大きくなる。Ｌｉ吸蔵により体積が約４倍増加する。
【０００４】
黒鉛と比べて、大容量を有する活物質を用いた電極は、充放電に伴う大きな体積変化から、電極の導電パスの切断や微粉化に伴う電極からの脱離、集電体と活物質層の剥離などのおそれがある。このことは、電池のサイクル特性を低下させる要因となる。
【０００５】
特許文献１では、金属活物質の表面に酸化アルキレンの反復単位を含む物質で修飾することで容量の低下を抑制する発明が為されている。反復単位の弾性により活物質の膨張を部分的に抑制することができるが、活物質の膨張収縮が大きい場合、体積変化を緩和できず、十分なサイクル特性が得られない。
【０００６】
特許文献２では、発泡剤によって黒鉛の凝集体に気孔を作り、該気孔内部に金属ナノ粒子を分散させるという研究が為されている。これにより、サイクル特性を保ちながらも容量を維持することができる。しかし黒鉛の凝集体内部の気孔部分に金属ナノ粒子を均一に分散させるのは困難なため、容量ばらつきが大きくなり、セルバランスが悪化する恐れがある。
【０００７】
特許文献３では、充放電に伴う電極の膨張・収縮によるサイクル特性低下を、空隙を制御した柱状粒子を形成することで改善している。この発明により、サイクル特性低下の改善と、さらに活物質と集電体の接合面積が大きくなることで活物質と集電体の接合が強くなる。しかしこの発明では活物質層の作製工程が複雑であり、ばらつきの少ない活物質層を作製するのが困難であることやコストが高くなるなどの可能性がある。
【先行技術文献】
【特許文献】
【０００８】
【特許文献１】特開２００７−１５７７０９号公報
【特許文献２】特許第５３２９８９８号
【特許文献３】特許第４６４７０１４号
【発明の概要】
【発明が解決しようとする課題】
【０００９】
以上のように、リチウムイオンの吸蔵・放出に伴う体積変化によるサイクル特性劣化の抑制を試みた研究が為されているが、その効果は十分でなく、更なるサイクル特性向上が望まれている。
【００１０】
そこで、本発明は、リチウムイオンの吸蔵・放出に伴う体積変化によるサイクル特性劣化を抑制した優れたサイクル特性を有する二次電池用電極を提供することを目的とする。
【課題を解決するための手段】
【００１１】
本発明者はサイクル特性のさらなる向上を狙い、鋭意検討を行った結果、活物質層中に発泡剤を添加し空隙を設けることで、リチウムイオンの吸蔵、放出に伴う体積変化により活物質が脱離することなく、サイクル特性が大きく向上することを見出した。
【００１２】
本発明に係る請求項１の発明は、集電体上に少なくとも活物質とバインダー樹脂と発泡剤とを含む活物質形成用組成物からなる活物質層を有する二次電池用電極であり、
前記活物質層が発泡剤の発泡による空隙を有することを特徴とする二次電池用電極である。
【００１３】
請求項２の発明は、前記活物質がＳｉＯｘであることを特徴とする請求項１に記載の二次電池用電極である。
【００１４】
請求項３の発明は、前記発泡剤の平均粒径（以下、ｄ５０と記す）が０．１〜３０μｍの範囲であることを特徴とする請求項１または２に記載の二次電池用電極である。なお、本発明でいう平均粒径（ｄ５０）とはメジアン径であり、粉体をある粒子径から二つに分けたときに、大きい側と小さい側とが等量となる径を意味する。
【００１５】
請求項４の発明は、前記活物質形成用組成物中に占める前記発泡剤の割合が、前記活物質に対して０．５〜５．０重量％の範囲であることを特徴とする請求項１〜３のいずれかに記載の二次電池用電極である。
【発明の効果】
【００１６】
本発明に係る請求項１の発明によれば、集電体上に少なくとも活物質とバインダー樹脂と発泡剤とを含む活物質形成用組成物からなる活物質層し、前記活物質層が発泡剤の発泡による空隙を有することにより、リチウムイオンの吸蔵及び放出に伴う活物質層の体積変化を緩和することがきる。具体的には、活物質層を形成する工程において発泡剤を含む活物質形成用組成物を塗布、乾燥（熱処理）することにより、活物質層中に発泡剤の発泡による適正な空隙を容易に形成することができる。すなわち、前記発泡剤の選定により集電板と活物質層との密着性を損ねることなく適正な空隙を形成することができ、優れたサイクル特性を有する二次電池用電極を供することができる。
【００１７】
また、請求項２の発明によれば、負極活物質としてＳｉＯｘを用いることにより、サイクル特性を高めることができる。すなわち、公知の黒鉛に比べてリチウムイオンの吸蔵及び放出に関して容量が大きいため、より大きな効率向上が得られる。
【００１８】
また、請求項３の発明によれば、前記発泡剤の平均粒径（以下、ｄ５０と記す）が０．１〜３０μｍの範囲であることにより、リチウムイオンの吸蔵及び放出に伴う活物質層の体積変化を緩和できる適正な空隙を形成することができる。
【００１９】
また、請求項４の発明によれば、前記活物質形成用組成物中に占める前記発泡剤の割合が、前記活物質に対して０．５〜５．０重量％の範囲であることにより、活物質と集電体との密着性を低下させることなく、リチウムイオンの吸蔵及び放出に伴う活物質層の体積
変化を緩和できる適正な空隙を形成することができる。
【００２０】
上記で説明したように、本発明によれば活物質層中に発泡剤を添加し発泡剤の発泡により空隙を設けることで、リチウムイオンの吸蔵、放出に伴う体積変化を緩和し、尚且つ活物質と集電体との密着性を保持することで、サイクル特性の高い二次電池用電極を提供することができる。
【図面の簡単な説明】
【００２１】
【図１】本発明に係る二次電池用電極の一実施形態を示す断面概略図である。
【図２】実施例１と比較例１の実験結果を示す。
【発明を実施するための形態】
【００２２】
本発明に係る二次電池用電極は、図１に示すように、前記集電体１上に少なくとも活物質２とバインダー樹脂と発泡剤とを含む活物質形成用組成物からなる活物質層４を有する二次電池用電極であり、前記活物質層４が空隙３を有することを特徴とする。
【００２３】
本発明で用いられる活物質のうち特に負極活物質は、Ｌｉを可逆的に吸蔵および放出できるものであれば公知のものを使用することができる。中でもＬｉと合金化する材料が望ましく、特に、黒鉛よりも容量が大きい材料であれば、本発明の効果が顕著に得られる。
【００２４】
Ｌｉと合金化する材料としては、Ｓｉ、Ｇｅ、Ｓｎ、Ｐｂ、Ａｌ、Ａｇ、Ｚｎ、Ｈｇ、およびＡｕから選択された１つ以上の合金を使用できる。好ましくはＳｉＯｘであり、より好ましくは、ｘは１．５以下であることが好ましい。ｘが１．５より多いと、十分なＬｉの吸蔵および放出量を確保することができない。また、該活物質のみならず、黒鉛も活物質として加えても良い。
【００２５】
前記活物質の粒径は、ｄ５０が０．５〜１０μｍであることが望ましい。前記活物質はｄ５０が１０μｍより大きい場合、総活物質表面積あたりの電流が大きくなり、電極抵抗が増し、容量が低下する。一方、ｄ５０が０．５μｍより小さい場合、電極スラリーを調液する工程で、活物質が凝集しやすくなり、活物質が均一に分散したスラリーを得ることが困難になり、電極抵抗が高くなり、容量が低下する。
【００２６】
本発明に用いられる前記発泡剤は特に限定するものではないが、熱分解温度がバインダー樹脂の融点を超えるものは適さない。発泡剤としてその熱分解温度がバインダー樹脂の融点を超えると、熱分解処理工程でバインダー樹脂が劣化し、活物質層の密着性が悪化する可能性があるためである。
【００２７】
また、前記発泡剤の粒径は、ｄ５０が０．１〜３０μｍであることが望ましい。０．５μｍ以下ではリチウムイオンの吸蔵・放出による体積変化の緩和に十分な空隙を形成することができず、３０μｍより大きい場合、活物質層に占めるひとつあたりの空隙が大きくなり、活物質の集電体への密着性が低下する可能性がある。
【００２８】
さらに発泡剤の添加量は、該活物質重量に対して０．５〜５重量％であることが望ましい。０．５重量％より少ない場合、活物質の体積変化の緩和に十分な空隙を形成することができず、５重量％以上の場合、空隙が多くなり活物質と集電体の密着性の悪化や、導電パスの形成が不十分になる。
【００２９】
本発明に係るバインダー樹脂は、フッ化ビニリデン、ポリテトラフルオロエチレン、ポリメチルメタクリレート、アルギン酸、スチレンブタジエンゴムなどが使用できる。バインダー樹脂は活物質重量に対し、３〜３０重量％であることが望ましい。３重量％より少
ない場合、十分な結着ができず、３０重量％より大きい場合、電極体積あたりの容量が大きく低下する。
【００３０】
また、本発明に係る活物質層形成用組成物には導電助剤を用いることができる。前記導電助剤としては、カーボンブラックや天然黒鉛、人造黒鉛、さらには、酸化チタンや酸化ルテニウムなどの金属酸化物、金属ファイバーなどが使用できる。なかでもストラクチャー構造を呈するカーボンブラックが好ましく、特にその一種であるファーネスブラックやケッチェンブラック、アセチレンブラック（ＡＢ）が好ましく用いられる。尚、カーボンブラックとその他の導電剤、例えば、気相成長炭素繊維（ＶＧＣＦ）との混合系も好ましく用いられる。
【００３１】
また、前記活物質層形成用組成物としては、例えば粘度調整用として溶媒を用いることができ、前記バインダー樹脂を溶解するものであれば特に限定するものではない。例えばＮ−メチルピロリドン、Ｎ，Ｎ−ジメチルホルムアミド、純水などを使用することができる。
【００３２】
一方、本発明に係る二次電池用電極を用いた二次電池に用いる電解液の溶媒としては、ジメチルカーボネート、ジエチルカーボネートなどの低粘度の鎖状炭酸エステルと、エチレンカーボネート、プロピレンカーボネート、ブチレンカーボネートなどの高誘電率の環状炭酸エステル、γ‐ブチロラクトン、１，２−ジメトキシエタン、テトラヒドロフラン、２−メチルテトラヒドロフラン、１，３−ジオキソラン、メチルアセテート、メチルプロピオネート、ビニレンカーボネート、ジメチルホルムアミド、スルホランおよびこれらの混合溶媒等を挙げることができる。
【００３３】
また、前記電解液に含まれる電解質としては特に制限がなく、例えばＬｉＣｌＯ４、ＬｉＢＦ４、ＬｉＡｓＦ６、ＬｉＰＦ６、ＬｉＣＦ３ＳＯ３、ＬｉＮ（ＣＦ３ＳＯ２）２、ＬｉＩ、ＬｉＡｌＣｌ４等およびそれらの混合物等が挙げられる。好ましくは、ＬｉＢＦ４、ＬｉＰＦ６のうちの１種または２種以上を混合したリチウム塩がよい。
【実施例】
【００３４】
以下、本発明を実施例によりさらに詳しく説明するが、本発明は、実施例により何ら限定されるものではない。
【００３５】
（実施例１）
下記活物質形成用組成物をディスパーでプレ分散した後、プラネタリミキサーで本分散して負極スラリーを得た。
＜活物質形成用組成物＞
・活物質：ＳｉＯ（ｄ５０：６．６μｍ）                      ５．００ｇ
・導電助剤：ＡＢ                                            ０．９８ｇ
：ＶＧＣＦ                                        ０．９８ｇ
・バインダー樹脂：ポリフッ化ビニリデン                      ０．９８ｇ
・溶剤：Ｎ−メチルピロリドン                              ５８．１５ｇ
【００３６】
次に、上記で得られた負極スラリーに、永和化成工業の４−４’−オキシビス（ベンゼンスルホニルヒドラジド）を主成分とする発泡剤（商品名  ネオセルボンＮ＃１０００Ｍ、ｄ５０  ４μｍ）を０．０５ｇ添加し、該混合液をディスパーで分散した。
【００３７】
上記で得られたスラリーを厚さ１２μｍの銅箔からなる集電体に、ドクターブレードを用いて２．８ｍｇ／ｃｍ２塗布した。その後、８０℃で３０分乾燥し、密度が１．１ｇ／ｃｍ３になるようにプレスして、さらに１６０℃１０分間の熱処理を行い、発泡剤を熱分
解させて負極を作製した。
【００３８】
（比較例１）
発泡剤の熱分解として、１６０℃１０分間の熱処理を行わなかったこと以外は実施例１と同様にして負極を作製した。
【００３９】
（コインセルの作製）
実施例１および比較例１で得られた負極を用いて、Ｌｉ箔を対極としたコインセルを作製し、充放電評価を行なった。負極は、直径１５ｍｍの円板に打ち抜き、Ｌｉ箔は、直径１６ｍｍの円板に打ち抜いて、評価を行なった。Ｌｉ箔は、３００μｍの厚さとした。コインセルは、正極および負極、セパレータを基本構成とした。電解液は、エチレンカーボネート（ＥＣ）とジエチルカーボネート（ＤＥＣ）の３：７（ｖ／ｖ）の混合溶液に、ＬｉＰＦ６を１Ｍとなるように加えたものを使用した。
【００４０】
（評価）
上記で作製したコインセルを用いて、以下の条件にてサイクルテストを行った。
充放電は、０．０１〜１．５Ｖで１１３サイクル行なった。１サイクル目は、０．０５Ｃ  ＣＣ充電および０．０５Ｃ  ＣＣ放電、２サイクル目は、０．１Ｃ  ＣＣ充電および０．１Ｃ  ＣＣ放電、３サイクル目は、０．２Ｃ  ＣＣ充電および０．２Ｃ  ＣＣ放電、４サイクル目以降は、０．２Ｃ  ＣＣ充電および１．０Ｃ  ＣＣ放電で行なった。４、５サイクル目の平均放電容量を初期サイクルでの放電容量１００％とし、以降のサイクルにおける放電容量との比率を求めた。その結果を図２に示す。
【００４１】
図２より、実施例１のサイクル特性は、比較例１に比べ、良好であった。特に、サイクル前半での容量の低下を抑制できた。このことにより、本発明による発泡剤による空隙を負極活物質層に設けることで、活物質の体積変化による活物質の脱離を抑制し、サイクル特性向上の効果があることを確認した。
【産業上の利用可能性】
【００４２】
本発明に係る二次電池用電極はサイクル特性に優れており、高耐久性が要求される電気自動車の駆動用蓄電池や各種エネルギーの蓄電設備、家庭用蓄電設備などの蓄電池として利用することができる。
【符号の説明】
【００４３】
１・・・集電体
２・・・活物質
３・・・空隙
４・・・活物質層
【図１】
2016058343.tif 000003
【図２】
2016058343.tif 000004